СПОСОБ ИЗГОТОВЛЕНИЯ ЯЧЕИСТОЙ СТРУКТУРЫ НА ПЛАСТИКОВОЙ ОСНОВЕ

1. Способ изготовления ячеистой структуры на пластиковой основе, включающий:
стадию (a), во время которой параллельные тонкие пластины композиции на основе по меньшей мере одного термопластичного полимера (Р), выбранного из аморфных и полукристалличных полимеров, непрерывно экструдируют через головку, содержащую множество параллельных щелей;
стадию (b), во время которой на выходе из головки экструдера и в перемежающейся последовательности промежутки между смежными тонкими пластинами подвергают нагнетанию текучей среды (f) и вакуумированию, причем две стороны одной и той же тонкой пластины подвергаются, с одной стороны, воздействию текучей среды (f) и, с другой стороны, воздействию вакуума, и наоборот во время следующей перемены для того, чтобы создать деформацию пластин и спаять их попарно с образованием в плоскости приблизительно параллельно направлению экструзии ячеистой структуры, чьи составляющие ячейки расширены перпендикулярно направлению экструзии;
стадия (c), во время которой полученную на стадии (b) ячеистую структуру растягивают в направлении, перпендикулярном направлению экструзии.
2. Способ изготовления ячеистой структуры по п.1, отличающийся тем, что текучей средой (f) является охлаждающий агент для ячеистой стриктуры в процессе ее формирования.
3. Способ изготовления ячеистой структуры по п.2, отличающийся тем, что охлаждающим агентом является вода.
4. Способ изготовления ячеистой структуры по п.1, отличающийся тем, что текучей средой(f) является газ.
1
g
1
g
g
2
m
2
m
5. Способ изготовления ячеистой структуры по п.1, отличающийся тем, что он дополнительно включает стадию (b2), во время которой полученную на стадии (b) ячеистую структуру доводят до температуры (T), такой, что T≤T≤T+40°C, где Tявляется температурой стеклования термопластичного полимера (Р), если он является аморфным, или доводят до температуры (T), такой, что T≥T≥T-50°C,
m
где T является температурой плавления термопластичного полимера (Р), если он является полукристаллическим.
1
g
1
g
6. Способ изготовления ячеистой структуры по п.5, отличающийся тем, что термопластичный полимер (Р) является аморфным и тем, что температура (T) является такой, что T+10°C≤T≤T+35°C.
2
m
2
m
7. Способ изготовления ячеистой структуры по п.5, отличающийся тем, что термопластичный полимер (Р) является полукристаллическим, и тем, что температура (T) является такой, что T-10°C≤T≤T-40°C.
8. Способ изготовления ячеистой структуры по п.1, отличающийся тем, что во время стадии (d) проводят вытяжку параллельно направлению экструзии последовательно или одновременно с вытяжкой перпендикулярно направлению экструзии.
9. Способ изготовления ячеистой структуры по п.8, отличающийся тем, что отношение вытяжки перпендикулярно направлению экструзии, которой ячеистую структуру подвергают во время стадии (с), выраженное отношением конечной рабочей ширины ячеистой структуры после вытяжки к ее начальной ширине, по меньшей мере равно 1,2/1.
10. Способ изготовления ячеистой структуры по любому из пп.1-9, отличающийся тем, что условия вытяжки, действующие во время стадии (с), выбирают так, чтобы отношение видимого модуля гибкости, замеренного на конечной ячеистой структуре параллельно направлению экструзии (продольное направление) и перпендикулярно направлению экструзии (поперечное направление), было меньше чем 10.